(57)【要約】  光学用アクリル系粘着剤組成物は、骨格中に窒素原子を有するビニル系モノマーをモノマー単位として含み、カルボキシル基含有モノマーを実質的に含まないアクリル系ポリマー（Ａ）と、重量平均分子量が１０００以上３００００未満の（メタ）アクリル系重合体（Ｂ）と、を含む。光学用アクリル系粘着テープは、上記組成を有する光学用アクリル系粘着剤組成物を含む粘着剤層を有する。
2011118183.tif 000002
【特許請求の範囲】
【請求項１】
骨格中に窒素原子を有するビニル系モノマーをモノマー単位として含み、カルボキシル基含有モノマーを実質的に含まないアクリル系ポリマー（Ａ）と、
重量平均分子量が１０００以上３００００未満の（メタ）アクリル系重合体（Ｂ）と、
を含むことを特徴とする光学用アクリル系粘着剤組成物。
【請求項２】
前記アクリル系ポリマー（Ａ）は、前記ビニル系モノマーと、下記一般式（１）で表される（メタ）アクリル酸エステルと、を必須成分として共重合させたコポリマーである請求項１に記載の光学用アクリル系粘着剤組成物。
ＣＨ２＝Ｃ（Ｒ１）ＣＯＯＲ２      （１）
［式（１）中、Ｒ１は、水素原子またはメチル基であり、Ｒ２は、炭素数１〜１２のアルキル基、または脂環式炭化水素基である］
【請求項３】
前記ビニル系モノマーが、下記一般式（２）で表されるＮ−ビニル環状アミド、および（メタ）アクリルアミド類からなる群から選択される１種または２種以上のモノマーである請求項１または２に記載の光学用アクリル系粘着剤組成物。
【化１】
2011118183.tif 000009
［式（２）中、Ｒ３は２価の有機基である］
【請求項４】
前記（メタ）アクリル系重合体（Ｂ）の含有量がアクリル系ポリマー（Ａ）１００重量部に対して２〜７０重量部である請求項１乃至３のいずれか１項に記載の光学用アクリル系粘着剤組成物。
【請求項５】
請求項１乃至４のいずれか１項に記載の光学用アクリル系粘着剤組成物を含む粘着剤層を有することを特徴とする光学用アクリル系粘着テープ。
【発明の詳細な説明】
【技術分野】
【０００１】
本発明は、光学用アクリル系粘着剤組成物および光学用アクリル系粘着テープに関する。
【背景技術】
【０００２】
従来、プラズマディスプレイ（ＰＤＰ）、液晶ディスプレイ（ＬＣＤ）、有機ＥＬディスプレイ、フィールドエミッションディスプレイ（ＦＥＤ）などの表示装置における画像表示パネルの保護を目的として、画像表示パネルの表面に、耐衝撃性に優れたアクリル板やポリカーボネート板などの樹脂板、あるいは強化ガラスなどの保護パネル（光学部材）を設けた構成が知られている。【０００３】
また、近年、様々な分野で、上述の表示装置にタッチパネル等の入力装置を組み合わせたものが用いられている。タッチパネルを組み合わせた表示装置では、例えば、画像表示パネルの表面にタッチパネルが貼り付けられ、このタッチパネルの表面に保護パネルが貼り付けられた構造を有する。【０００４】
特許文献１〜８には、画像表示パネルと、タッチパネルや保護パネル等の光学部材との貼り合わせに用いるための粘着シート（粘着テープ）や粘着剤が開示されている。
【先行技術文献】
【特許文献】
【０００５】
【特許文献１】特開２００５−２９８７２３号公報
【特許文献２】特開２００５−３１４４５３号公報
【特許文献３】特開２００６−２９０９６０号公報
【特許文献４】特開平５−１０７４１０号公報
【特許文献５】特開２００３−２３８９１５号公報
【特許文献６】特開２００３−３４２５４２号公報
【特許文献７】特開２００４−２３１７２３号公報
【特許文献８】特開２００４−２６３０８４号公報
【発明の概要】
【発明が解決しようとする課題】
【０００６】
画像表示パネルとタッチパネルとの貼り合わせや、保護パネルと画像表示パネルあるいはタッチパネルとの貼り合わせに用いられる光学用粘着剤には、画像表示パネルの視認性の低下を引き起こさないように、高い透明性が求められる。【０００７】
透明性の高い粘着剤としてはアクリル系粘着剤がある。アクリル系粘着剤は、アクリル酸エステルモノマーと、凝集力成分としてのアクリル酸等のカルボキシル基含有モノマーとが重合したアクリル系ポリマーを構成成分として含むことが多い。しかしながら、タッチパネルを搭載した表示装置では、ＩＴＯ（Ｉｎｄｉｕｍ−Ｔｉｎ  Ｏｘｉｄｅ：インジウムとすずの酸化物）に代表される透明電極がタッチパネルの表面に設けられている。そのため、タッチパネルと画像表示パネルあるいは保護パネルとの貼り合わせに、アクリル酸等のカルボキシル基を含有するアクリル系粘着剤を用いると、透明電極の経時的な腐食を引き起こすおそれがあった。透明電極が腐食すると、電気抵抗性が変化してタッチパネルの機能劣化を招いてしまうことが想定される。したがって、光学用粘着剤には被着体に対する腐食性がより低いことが求められる。【０００８】
また、一般に、粘着剤には被着体に対する高い接着性が求められ、光学用粘着剤にも当然に被着体に対する高い接着性が求められる。例えば、光学用粘着剤は、様々な環境下（例えば、高温高湿環境など）で、発泡とそれにともなう剥がれを生じない性質（耐発泡剥がれ性）等を有することが求められる。【０００９】
本発明はこうした課題に鑑みてなされたものであり、その目的は、高透明性と、高接着性と、低腐食性とを備えた、各種光学部材の貼り合せ等に使用される光学用アクリル系粘着剤組成物および光学用アクリル系粘着テープを提供することにある。
【課題を解決するための手段】
【００１０】
本発明のある態様は、光学用アクリル系粘着剤組成物である。当該光学用アクリル系粘着剤組成物は、骨格中に窒素原子を有するビニル系モノマーをモノマー単位として含み、カルボキシル基含有モノマーを実質的に含まないアクリル系ポリマー（Ａ）と、重量平均分子量が１０００以上３００００未満の（メタ）アクリル系重合体（Ｂ）と、を含むことを特徴とする。【００１１】
この態様の光学用アクリル系粘着剤組成物によれば、高透明性と、高接着性と、低腐食性とを備えた、各種光学部材の貼り合せ等に使用される光学用アクリル系粘着剤組成物を提供することができる。【００１２】
上記態様の光学用アクリル系粘着剤組成物において、アクリル系ポリマー（Ａ）は、前記ビニル系モノマーと、下記一般式（１）で表される（メタ）アクリル酸エステルと、を必須成分として共重合させたコポリマーであってもよい。
ＣＨ２＝Ｃ（Ｒ１）ＣＯＯＲ２      （１）
［式（１）中、Ｒ１は、水素原子またはメチル基であり、Ｒ２は、炭素数１〜１２のアルキル基、または脂環式炭化水素基である］【００１３】
また、上記態様の光学用アクリル系粘着剤組成物において、ビニル系モノマーが、下記一般式（２）で表されるＮ−ビニル環状アミド、および（メタ）アクリルアミド類からなる群から選択される１種または２種以上のモノマーであってもよい。
【化１】
2011118183.tif 000003
［式（２）中、Ｒ３は２価の有機基である］【００１４】
また、上記態様の光学用アクリル系粘着剤組成物において、（メタ）アクリル系重合体（Ｂ）の含有量がアクリル系ポリマー（Ａ）１００重量部に対して２〜７０重量部であってもよい。【００１５】
本発明の他の態様は、光学用アクリル系粘着テープである。当該光学用アクリル系粘着テープは、上述したいずれかの態様の光学用アクリル系粘着剤組成物を含む粘着剤層を有することを特徴とする。
【発明の効果】
【００１６】
本発明によれば、高透明性と、高接着性と、低腐食性とを備えた、各種光学部材の貼り合せ等に使用される光学用アクリル系粘着剤組成物および光学用アクリル系粘着テープを提供することができる。
【図面の簡単な説明】
【００１７】
【図１】実施形態に係る光学用アクリル系粘着テープが用いられた表示装置の一部分を示す概略断面図である。
【図２】実施形態に係る光学用アクリル系粘着テープが用いられた表示装置の一部分を示す概略断面図である。
【図３】実施形態に係る光学用アクリル系粘着テープが用いられた表示装置の一部分を示す概略断面図である。
【図４】ＩＴＯフィルム抵抗値変化試験に用いた測定サンプルを示す概略平面図である。
【図５】図４のＡ−Ａ線に沿った概略断面図である。
【発明を実施するための形態】
【００１８】
以下、本発明の実施形態を図面を参照して説明する。
【００１９】
本実施形態に係る光学用アクリル系粘着剤組成物は、粘着性組成物としてのアクリル系ポリマー（Ａ）と、粘着付与樹脂としての重量平均分子量が１０００以上３００００未満である（メタ）アクリル系重合体（Ｂ）（以下、適宜、（メタ）アクリル系重合体（Ｂ）と称する）とを含む。以下、アクリル系ポリマー（Ａ）および（メタ）アクリル系重合体（Ｂ）について詳述する。
【００２０】
［アクリル系ポリマー（Ａ）］
アクリル系ポリマー（Ａ）は、骨格中に窒素原子を有するビニル系モノマーをモノマー単位として含み、カルボキシル基含有モノマーを実質的に含まないポリマーである。本実施形態に係る光学用アクリル系粘着剤組成物は、骨格中に窒素原子を有するビニル系モノマーをモノマー単位としてアクリル系ポリマー（Ａ）に含めることで、アクリル系粘着剤組成物に適度な極性を持たせている。そして、アクリル系ポリマー（Ａ）にカルボキシル基含有モノマーを実質的に含めないことで、アクリル系ポリマー（Ａ）の極性が過度に高まることを防いでいる。その結果、アクリル系ポリマー（Ａ）と、低極性から中程度の極性を持つ（メタ）アクリル系重合体（Ｂ）との親和性を高めることができる。これにより、光学用アクリル系粘着テープの被着体に対する接着性を向上させることができ、また、光学用アクリル系粘着テープの透明性を高めることができる。さらに、アクリル系ポリマー（Ａ）にカルボキシル基含有モノマーを実質的に含めないことで、被着体が腐食することを防ぐことができる。
【００２１】
ここで、前記「カルボキシル基含有モノマー」とは、１分子内に少なくとも１つのカルボキシル基（無水物の形態であり得る。）を有するビニルモノマー（エチレン性不飽和単量体）を指す。かかるカルボキシル基含有モノマーの具体例としては、（メタ）アクリル酸、クロトン酸等のエチレン性不飽和モノカルボン酸；マレイン酸、イタコン酸、シトラコン酸等のエチレン性不飽和ジカルボン酸；無水マレイン酸、無水イタコン酸等のエチレン性不飽和ジカルボン酸の無水物等が挙げられる。また、前記「実質的に含有しない」とは、たとえば、アクリル系ポリマー（Ａ）がカルボキシル基含有モノマーを全く含有しないか、あるいはその含有量が全モノマー成分の０．１重量％以下であることをいう。または、前記「実質的に含有しない」とは、たとえば、アクリル系ポリマー（Ａ）に含まれるカルボキシル基が０．００１４ｍｏｌ／ｇ当量以下であることをいう。
【００２２】
アクリル系ポリマー（Ａ）は、カルボキシル基含有モノマーを実質的に含有しないのみならず、カルボキシル基以外の酸性基（スルホン酸基、リン酸基等）を含有するモノマーについても実質的に含有しないことが好ましい。すなわち、カルボキシル基含有モノマーと、その他の酸性基含有モノマーを全く含有しないか、あるいはその合計量が全モノマー成分の０．１重量％以下であること、または、アクリル系ポリマー（Ａ）に含まれるカルボキシル基と、その他の酸性基の合計量が０．００１４ｍｏｌ／ｇ当量以下であることが好ましい。
【００２３】
また、アクリル系ポリマー（Ａ）は、たとえば、骨格中に窒素原子を有するビニル系モノマーと、下記一般式（１）で表される（メタ）アクリル酸エステルと、を必須成分として共重合させたコポリマーである。
ＣＨ２＝Ｃ（Ｒ１）ＣＯＯＲ２      （１）
［式（１）中、Ｒ１は、水素原子またはメチル基であり、Ｒ２は、炭素数１〜１２のアルキル基、または脂環式炭化水素基である］
【００２４】
アクリル系ポリマー（Ａ）は、重合開始剤とともに、ビニル系モノマーと（メタ）アルキル酸エステルとを重合（たとえば、溶液重合、エマルション重合、ＵＶ重合）させることにより得ることができる。ここで、前記「必須成分として共重合させた」とは、前記ビニル系モノマーと前記（メタ）アクリル酸エステルの合計量がアクリル系ポリマー（Ａ）を構成するモノマー成分全量の約５０重量％以上であることをいう。前記ビニル系モノマーと前記（メタ）アクリル酸エステルの合計量は、モノマー成分全量に対して約５０重量％以上９９．９重量％以下、好ましくは、約６０重量％以上９５重量％以下、より好ましくは約７０重量％以上８５重量％以下である。
【００２５】
骨格中に窒素原子を有するビニル系モノマーは、下記一般式（２）で表されるＮ−ビニル環状アミド、および（メタ）アクリルアミド類からなる群から選択される１種または２種以上のモノマーであることが好ましい。
【化２】
2011118183.tif 000004
［式（２）中、Ｒ３は２価の有機基である］
【００２６】
Ｎ−ビニル環状アミドの具体例としては、Ｎ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン等が挙げられる。
【００２７】
（メタ）アクリルアミド類の具体例としては、
（メタ）アクリルアミド；
Ｎ−エチル（メタ）アクリルアミド、Ｎ−ｎ−ブチル（メタ）アクリルアミド、Ｎ−イソプロピル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミド等のＮ−アルキル（メタ）アクリルアミド；
および、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミド等のＮ，Ｎ−ジアルキル（メタ）アクリルアミド、Ｎ−メチロール（メタ）アクリルアミド、Ｎ−エチロール（メタ）アクリルアミド
等が挙げられる。なお、これらのビニル系モノマーは、単独であるいは２種以上を組み合わせて使用することができる。
【００２８】
上記以外の、骨格中に窒素原子を有するビニル系モノマーとしては、
Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシヘキサメチレンスクシンイミド等のスクシンイミド系モノマー；
Ｎ−シクロヘキシルマレイミド、Ｎ−イソプロピルマレイミド、Ｎ−ラウリルマレイミド、Ｎ−フェニルマレイミド等のマレイミド系モノマー；
Ｎ−メチルイタコンイミド、Ｎ−エチルイタコンイミド、Ｎ−ブチルイタコンイミド、Ｎ−オクチルイタコンイミド、Ｎ−２−エチルへキシルイタコンイミド、Ｎ−シクロへキシルイタコンイミド、Ｎ−ラウリルイタコンイミド等のイタコンイミド系モノマー；
Ｎ−メチルビニルピロリドン、Ｎ−ビニルピラジン、Ｎ−ビニルイミダゾール、Ｎ−ビニルオキサゾール、Ｎ−（メタ）アクリロイルピペリジン、Ｎ−（メタ）アクリロイルピロリジン、Ｎ−ビニルモルホリン、Ｎ−ビニルピラゾール、Ｎ−ビニルイソオキサゾール、Ｎ−ビニルチアゾール、Ｎ−ビニルイソチアゾール、Ｎ−ビニルピリダジン、Ｎ−（メタ）アクリロイル−２−ピロリドン、Ｎ−ビニルピリジン、Ｎ−ビニルピリミジン、Ｎ−ビニルピペラジン、Ｎ−ビニルピロール等の窒素含有複素環系モノマー；
Ｎ−ビニルカプロラクタム等のラクタム系モノマー；
（メタ）アクリル酸アミノエチル、（メタ）アクリル酸Ｎ，Ｎ−ジメチルアミノエチル、（メタ）アクリル酸Ｎ，Ｎ−ジメチルアミノエチル、（メタ）アクリル酸ｔ−ブチルアミノエチル等の（メタ）アクリル酸アミノアルキル系モノマー；
２−イソシアナートエチル（メタ）アクリレート等のイソシアネート基含有モノマー；
アクリロイルモルホリン；
Ｎ−ビニルカルボン酸アミド類
等が挙げられる。なお、これらのビニル系モノマーは単独でまたは２種以上を組み合わせて使用できる。
【００２９】
ビニル系モノマーとしては、上記一般式（２）で表されるＮ−ビニル環状アミドおよび（メタ）アクリルアミド類をより好適に用いることができる。また、上記一般式（２）中のＲ３は、好ましくは飽和または不飽和の炭化水素基であり、より好ましくは飽和炭化水素基（例えば、炭素数３〜５のアルキレン基）である。特に好ましいＮ−ビニル環状アミドとしては、Ｎ−ビニル−２−ピロリドン、Ｎ−ビニル−２−カプロラクタムが挙げられる。また、特に好ましい（メタ）アクリルアミド類としては、Ｎ，Ｎ−ジメチル（メタ）アクリルアミド、Ｎ，Ｎ−ジエチル（メタ）アクリルアミドが挙げられる。
【００３０】
上記一般式（１）で表される（メタ）アクリル酸エステルの具体例としては、
（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル（２−エチルヘキシル（メタ）アクリレート）、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル等の（メタ）アクリル酸アルキルエステル；
シクロペンチル（メタ）アクリレート、シクロヘキシル（メタ）アクリレート、イソボルニル（メタ）アクリレート等の脂環式炭化水素基を有する（メタ）アクリル酸エステル；
フェニル（メタ）アクリレート等の芳香族炭化水素基を有する（メタ）アクリル酸エステル；
テルペン化合物誘導体アルコールから得られる（メタ）アクリル酸エステル
等を挙げることができる。なお、これらの（メタ）アクリル酸エステルは、単独であるいは組み合わせて使用することができる。また、（メタ）アクリル酸エステルとはアクリル酸エステルおよび／またはメタクリル酸エステルをいい、「（メタ）・・・」は全て同様の意味である。
【００３１】
なお、アクリル系ポリマー（Ａ）は、凝集力、耐熱性、架橋性等の改質目的など、必要に応じて、前記ビニル系モノマーおよび（メタ）アクリル酸エステルと共重合可能な他のモノマー成分（共重合性モノマー）を含んでもよい。すなわち、アクリル系ポリマー（Ａ）は、主成分としてのビニル系モノマーおよび（メタ）アクリル酸エステルと共に、共重合性モノマーを含んでもよい。
【００３２】
共重合性モノマーの具体的な例としては、
酢酸ビニル、プロピオン酸ビニル等のビニルエステル類；
アクリロニトリル、メタクリロニトリル等のシアノアクリレートモノマー；
（メタ）アクリル酸メトキシエチル、（メタ）アクリル酸エトキシエチル等の（メタ）アクリル酸アルコキシアルキル系モノマー；
（メタ）アクリル酸ヒドロキシエチル、（メタ）アクリル酸ヒドロキシプロピル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロへキシル）メチルメタクリレート等の（メタ）アクリル酸ヒドロキシアルキル等の水酸基含有モノマー；
スチレン、α−メチルスチレン等のスチレン系モノマー；
（メタ）アクリル酸グリシジル等のエポキシ基含有アクリル系モノマー；
（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコール等のグリコール系アクリルエステルモノマー；
（メタ）アクリル酸テトラヒドロフルフリル、フッ素原子含有（メタ）アクリレート、シリコーン（メタ）アクリレート等の複素環、ハロゲン原子、ケイ素原子等を有するアクリル酸エステル系モノマー；
イソプレン、ブタジエン、イソブチレン等のオレフィン系モノマー；
メチルビニルエーテル、エチルビニルエーテル等のビニルエーテル系モノマー；
ビニルトルエン、スチレン等の芳香族ビニル化合物；
エチレン、ブタジエン、イソプレン、イソブチレン等のオレフィンまたはジエン類；
ビニルアルキルエーテル等のビニルエーテル類；
塩化ビニル；
等が挙げられる。なお、これらの共重合性モノマーは単独でまたは２種以上を組み合わせて使用できる。
【００３３】
共重合性モノマーの使用量としては、特に制限されないが、通常、前記アクリル系ポリマー（Ａ）を調整するためのモノマー成分全量に対して、共重合性モノマーを約０．１〜約４０重量％、好ましくは約０．５〜約３０重量％、さらに好ましくは約１〜約２０重量％含有することができる。
【００３４】
共重合性モノマーを約０．１重量％以上含有することで、アクリル系粘着剤組成物で形成された粘着剤層を有するアクリル系粘着テープまたはシートの凝集力の低下を防ぎ、高いせん断力を得ることができる。また、共重合性モノマーの含有量を約４０重量％以下とすることで、凝集力が高くなり過ぎるのを防ぎ、常温（２５℃）でのタック感を向上させることができる。
【００３５】
また、アクリル系ポリマー（Ａ）には、形成するアクリル系粘着剤組成物の凝集力を調整するために必要に応じて多官能性モノマーを含有してもよい。
【００３６】
多官能性モノマーとしては、たとえば、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、１，２−エチレングリコールジ（メタ）アクリレート、１，６−ヘキサンジオールジ（メタ）アクリレート、１，１２−ドデカンジオールジ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、ブチルジ（メタ）アクリレート、ヘキシルジ（メタ）アクリレート等が挙げられる。中でも、トリメチロールプロパントリ（メタ）アクリレート、ヘキサンジオールジ（メタ）アクリレート、ジペンタエリスリトールヘキサ（メタ）アクリレートを好適に使用することができる。多官能（メタ）アクリレートは、単独でまたは２種以上を組み合わせて使用することができる。
【００３７】
多官能性モノマーの使用量としては、その分子量や官能基数等により異なるが、アクリル系ポリマー（Ａ）を調整するためのモノマー成分全量に対して、約０．０１〜約３．０重量％、好ましくは約０．０２〜約２．０重量％であり、さらに好ましくは約０．０３〜約１．０重量％となるように添加する。
【００３８】
多官能性モノマーの使用量が、アクリル系ポリマー（Ａ）を調整するためのモノマー成分全量に対して約３．０重量％を超えると、たとえば、アクリル系粘着剤組成物の凝集力が高くなりすぎ、接着力が低下したりする場合等がある。一方、約０．０１重量％未満であると、たとえば、アクリル系粘着剤組成物の凝集力が低下する場合等がある。
【００３９】
＜重合開始剤＞
アクリル系ポリマー（Ａ）の調製に際して、熱重合開始剤や光重合開始剤（光開始剤）等の重合開始剤を用いた熱や紫外線による硬化反応を利用して、アクリル系ポリマー（Ａ）を容易に形成することができる。特に、重合時間を短くすることができる利点等から、光重合開始剤を好適に用いることができる。重合開始剤は単独でまたは２種以上を組み合わせて使用することができる。
【００４０】
熱重合開始剤としては、たとえば、アゾ系重合開始剤（たとえば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライド等）；過酸化物系重合開始剤（たとえば、ジベンゾイルペルオキシド、ｔ−ブチルペルマレエート、過酸化ラウロイル等）；レドックス系重合開始剤等が挙げられる。
【００４１】
熱重合開始剤の使用量としては、特に制限されず、従来、熱重合開始剤として利用可能な範囲であればよい。
【００４２】
光重合開始剤としては、特に制限されないが、たとえば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。
【００４３】
具体的には、ベンゾインエーテル系光重合開始剤としては、たとえば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン［商品名：イルガキュア６５１、チバスペシャルティケミカルズ社製］、アニソールメチルエーテル等が挙げられる。アセトフェノン系光重合開始剤としては、たとえば、１−ヒドロキシシクロヘキシルフェニルケトン［商品名：イルガキュア１８４、チバスペシャルティケミカルズ社製］、４−フェノキシジクロロアセトフェノン、４−ｔ−ブチル−ジクロロアセトフェノン、１−［４−(２−ヒドロキシエトキシ)−フェニル］−２−ヒドロキシ−２−メチル−１−プロパン−１−オン［商品名：イルガキュア２９５９、チバスペシャルティケミカルズ社製］、２−ヒドロキシ−２−メチル−１−フェニル−プロパン−１−オン［商品名：ダロキュア１１７３、チバスペシャルティケミカルズ社製］、メトキシアセトフェノン等が挙げられる。α−ケトール系光重合開始剤としては、たとえば、２−メチル−２−ヒドロキシプロピオフェノン、１−［４−（２−ヒドロキシエチル）−フェニル］−２−ヒドロキシ−２−メチルプロパン−１−オン等が挙げられる。芳香族スルホニルクロリド系光重合開始剤としては、たとえば、２−ナフタレンスルホニルクロライド等が挙げられる。光活性オキシム系光重合開始剤としては、たとえば、１−フェニル−１，１−プロパンジオン−２−（ｏ−エトキシカルボニル）−オキシム等が挙げられる。
【００４４】
また、ベンゾイン系光重合開始剤には、たとえば、ベンゾイン等が含まれる。ベンジル系光重合開始剤には、たとえば、ベンジル等が含まれる。ベンゾフェノン系光重合開始剤には、たとえば、ベンゾフェノン、ベンゾイル安息香酸、３，３´−ジメチル−４−メトキシベンゾフェノン、ポリビニルベンゾフェノン、α−ヒドロキシシクロヘキシルフェニルケトン等が含まれる。ケタール系光重合開始剤には、たとえば、ベンジルジメチルケタール等が含まれる。チオキサントン系光重合開始剤には、たとえば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、イソプロピルチオキサントン、２，４−ジイソプロピルチオキサントン、ドデシルチオキサントン等が含まれる。
【００４５】
アシルフォスフィン系光重合開始剤としては、たとえば、ビス（２，６−ジメトキシベンゾイル）フェニルホスフィンオキシド、ビス（２，６−ジメトキシベンゾイル）（２，４，４−トリメチルペンチル）ホスフィンオキシド、ビス（２，６−ジメトキシベンゾイル）−ｎ−ブチルホスフィンオキシド、ビス（２，６−ジメトキシベンゾイル）−（２−メチルプロパン−１−イル）ホスフィンオキシド、ビス（２，６−ジメトキシベンゾイル）−（１−メチルプロパン−１−イル）ホスフィンオキシド、ビス（２，６−ジメトキシベンゾイル）−ｔ−ブチルホスフィンオキシド、ビス（２，６−ジメトキシベンゾイル）シクロヘキシルホスフィンオキシド、ビス（２，６−ジメトキシベンゾイル）オクチルホスフィンオキシド、ビス（２−メトキシベンゾイル）（２−メチルプロパン−１−イル）ホスフィンオキシド、ビス（２−メトキシベンゾイル）（１−メチルプロパン−１−イル）ホスフィンオキシド、ビス（２，６−ジエトキシベンゾイル）（２−メチルプロパン−１−イル）ホスフィンオキシド、ビス（２，６−ジエトキシベンゾイル）（１−メチルプロパン−１−イル）ホスフィンオキシド、ビス（２，６−ジブトキシベンゾイル）（２−メチルプロパン−１−イル）ホスフィンオキシド、ビス（２，４−ジメトキシベンゾイル）（２−メチルプロパン−１−イル）ホスフィンオキシド、ビス（２，４，６−トリメチルベンゾイル）（２，４−ジペントキシフェニル）ホスフィンオキシド、ビス（２，６−ジメトキシベンゾイル）ベンジルホスフィンオキシド、ビス（２，６−ジメトキシベンゾイル）−２−フェニルプロピルホスフィンオキシド、ビス（２，６−ジメトキシベンゾイル）−２−フェニルエチルホスフィンオキシド、ビス（２，６−ジメトキシベンゾイル）ベンジルホスフィンオキシド、ビス（２，６−ジメトキシベンゾイル）−２−フェニルプロピルホスフィンオキシド、ビス（２，６−ジメトキシベンゾイル）−２−フェニルエチルホスフィンオキシド、２，６−ジメトキシベンゾイルベンジルブチルホスフィンオキシド、２，６−ジメトキシベンゾイルベンジルオクチルホスフィンオキシド、ビス(２，４，６−トリメチルベンゾイル)−２，５−ジイソプロピルフェニルホスフィンオキシド、ビス(２，４，６−トリメチルベンゾイル)−２−メチルフェニルホスフィンオキシド、ビス(２，４，６−トリメチルベンゾイル)−４−メチルフェニルホスフィンオキシド、ビス(２，４，６−トリメチルベンゾイル)−２，５−ジエチルフェニルホスフィンオキシド、ビス(２，４，６−トリメチルベンゾイル)−２，３，５，６−テトラメチルフェニルホスフィンオキシド、ビス（２，４，６−トリメチルベンゾイル）−２，４−ジ−ｎ−ブトキシフェニルホスフィンオキシド、２，４，６−トリメチルベンゾイルジフェニルホスフィンオキシド、ビス(２，６−ジメトキシベンゾイル)−２，４，４−トリメチルペンチルホスフィンオキシド、ビス(２，４，６−トリメチルベンゾイル)イソブチルホスフィンオキシド、２，６−ジメチトキシベンゾイル−２，４，６−トリメチルベンゾイル−n−ブチルホスフィンオキシド、ビス（２，４，６−トリメチルベンゾイル)フェニルホスフィンオキシド、ビス(２，４���６−トリメチルベンゾイル)−２，４−ジブトキシフェニルホスフィンオキシド、１，１０−ビス[ビス(２，４，６−トリメチルベンゾイル)ホスフィンオキシド]デカン、トリ(２−メチルベンゾイル)ホスフィンオキシド、などが挙げられる。
【００４６】
光重合開始剤の使用量は、特に制限されないが、たとえば、アクリル系ポリマー（Ａ）を調整するモノマー成分１００重量部に対して約０．０１〜約５重量部、好ましくは約０．０５〜約３重量部の範囲内の量で配合される。
【００４７】
ここで、光重合開始剤の使用量が約０．０１重量部より少ないと、重合反応が不十分になる場合がある。光重合開始剤の使用量が約５重量部を超えると、光重合開始剤が紫外線を吸収することにより、紫外線が粘着剤層内部まで届かなくなる場合がある。この場合、重合率の低下を生じたり、生成するポリマーの分子量が小さくなってしまう。そして、これにより、形成される粘着剤層の凝集力が低くなり、粘着剤層をフィルムから剥離する際に、粘着剤層の一部がフィルムに残り、フィルムの再利用ができなくなる場合がある。なお、光重合性開始剤は単独でまたは２種以上を組み合わせて使用することができる。
【００４８】
凝集力を調整するには、上述の多官能性モノマー以外に架橋剤を用いることも可能である。架橋剤は、通常用いる架橋剤を使用することができ、たとえば、エポキシ系架橋剤、イソシアネート系架橋剤、シリコーン系架橋剤、オキサゾリン系架橋剤、アジリジン系架橋剤、シラン系架橋剤、アルキルエーテル化メラミン系架橋剤、金属キレート系架橋剤等を挙げることができる。特に、イソシアネート系架橋剤、エポキシ系架橋剤を好適に使用することができる。
【００４９】
具体的には、イソシアネート系架橋剤の例としては、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタリンジイソシアネート、トリフェニルメタントリイソシアネート、ポリメチレンポリフェニルイソシアネート、および、これらとトリメチロールプロパン等のポリオールとのアダクト体を挙げることができる。
【００５０】
エポキシ系架橋剤としては、ビスフェノールＡ、エピクロルヒドリン型のエポキシ系樹脂、エチレングリシジルエーテル、ポリエチレングリコールジグリシジルエーテル、グリセリンジグリシジルエーテル、グリセリントリグリシジルエーテル、１,６−ヘキサンジオールグリシジルエーテル、トリメチロールプロパントリグリシジルエーテル、ジグリシジルアニリン、ジアミングリシジルアミン、Ｎ，Ｎ，Ｎ’，Ｎ’−テトラグリシジル−ｍ−キシリレンジアミンおよび１，３−ビス（Ｎ，Ｎ’−ジアミングリシジルアミノメチル）シクロヘキサン等を挙げることができる。
【００５１】
また本発明の粘着剤組成物は、ガラス等の光学部材に対する密着性の観点から、従来公知のシランカップリング剤等を適宜含んでいてもよい。
【００５２】
上記のシランカップリング剤としては、たとえば、ビニルトリクロルシラン、ビニルトリス（β−メトキシエトキシ）シラン、ビニルトリエトキシシラン、ビニルトリメトキシシラン等のビニル基含有シランカップリング剤、ｐ−スチリルトリメトキシシラン等のスチリル基含有シランカップリング剤、γ−メタクリロキシプロピルトリメトキシシラン、γ−メタクリロキシプロピルトリエトキシシラン、γ−アクリロキシプロピルトリメトキシシラン等の（メタ）アクリロイル基含有シランカップリング剤、β−（３，４−エポキシシクロヘキシル）エチルトリメトキシシラン、γ−グリシドキシプロピルトリメトキシシラン、γ−グリシドキシプロピルトリエトキシシラン等のエポキシ基含有シランカップリング剤、Ｎ−β（アミノエチル）γ−アミノプロピルトリメトキシシラン、Ｎ−β（アミノエチル）γ−アミノプロピルメチルジメトキシシラン、γ−アミノプロピルトリエトキシシラン、Ｎ−フエニル−γ−アミノプロピルトリメトキシシラン等のアミノ基含有シランカップリング剤、γ−クロロプロピルトリメトキシシラン、γ−メルカプトプロピルメチルジメトキシシラン、ビス（トリエトキシシリルプロピル）テトラスルフィド、γ−イソシアネートプロピルトリメトキシシランなどのシランカップリング剤を挙げることができる。好ましくは、エポキシ基を有するシランカップリング剤であり、さらに好ましくはγ−グリシドキシプロピルトリメトキシシランである。
【００５３】
これらのシランカップリング剤の使用量は、アクリル系ポリマ―１００重量部に対して、通常０．００１〜５重量部、好ましくは０．０１〜２重量部の割合とするのがよい。シランカップリング剤の使用量が少なすぎると、ガラス等の光学部材に対する密着性を十分に改善できず、また多くなりすぎると、接着特性などを良好な状態に維持することが困難になるおそれがある。
【００５４】
本実施形態において、アクリル系ポリマー（Ａ）は、前記モノマー成分と重合開始剤を配合した混合物に紫外線（ＵＶ）を照射させて、モノマー成分を一部重合させた部分重合物（アクリル系ポリマーシロップ）として調整することもできる。アクリル系ポリマーシロップに、後述する（メタ）アクリル系重合体（Ｂ）を配合してアクリル系粘着剤組成物を調整し、この粘着剤組成物を所定の被塗布体に塗布し、紫外線を照射させて重合を完結させることもできる。また、アクリル系ポリマー（Ａ）の重量平均分子量（Ｍｗ）は、例えば、３００００以上５００００００以下である。
【００５５】
［（メタ）アクリル系重合体（Ｂ）］
（メタ）アクリル系重合体（Ｂ）は、アクリル系ポリマー（Ａ）よりも重量平均分子量が小さい重合体であり、粘着付与樹脂として機能し、かつＵＶ重合の際に重合阻害を起こしにくいという利点を有する。（メタ）アクリル系重合体（Ｂ）は、たとえば、（メタ）アクリル酸エステルをモノマー単位として含む。
【００５６】
このような（メタ）アクリル酸エステルの例としては、
（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸−２−エチルヘキシル、（メタ）アクリル酸ヘプチル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシルのような（メタ）アクリル酸アルキルエステル；
シクロヘキシル（メタ）アクリレートやイソボルニル（メタ）アクリレートのような（メタ）アクリル酸の脂環族アルコールとのエステル；
（メタ）アクリル酸フェニル、（メタ）アクリル酸ベンジルのような（メタ）アクリル酸アリールエステル；
テルペン化合物誘導体アルコールから得られる（メタ）アクリル酸エステル；
等を挙げることができる。このような（メタ）アクリル酸エステルは単独であるいは２種以上を組み合わせて使用することができる。
【００５７】
また、（メタ）アクリル系重合体（Ｂ）は、前記（メタ）アクリル酸エステル成分単位のほかに、（メタ）アクリル酸エステルと共重合可能な他のモノマー成分（共重合性モノマー）を共重合させて得ることも可能である。
【００５８】
（メタ）アクリル酸エステルと共重合可能な他のモノマーとしては、
（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピルのような（メタ）アクリル酸アルコキシアルキル系モノマー；
（メタ）アクリル酸アルカリ金属塩等の塩；
エチレングリコールのジ（メタ）アクリル酸エステル、ジエチレングリコールのジ（メタ）アクリル酸エステル、トリエチレングリコールのジ（メタ）アクリル酸エステル、ポリエチレングリコールのジ（メタ）アクリル酸エステル、プロピレングリコールのジ（メタ）アクリル酸エステル、ジプロピレングリコールのジ（メタ）アクリル酸エステル、トリプロピレングリコールのジ（メタ）アクリル酸エステルのような（ポリ）アルキレングリコールのジ（メタ）アクリル酸エステルモノマー；
トリメチロールプロパントリ（メタ）アクリル酸エステルのような多価（メタ）アクリル酸エステルモノマー；
酢酸ビニル、プロピオン酸ビニル等のビニルエステル類；
塩化ビニリデン、（メタ）アクリル酸−２−クロロエチルのようなハロゲン化ビニル化合物；
２−ビニル−２−オキサゾリン、２−ビニル−５−メチル−２−オキサゾリン、２−イソプロペニル−２−オキサゾリンのようなオキサゾリン基含有重合性化合物；
（メタ）アクリロイルアジリジン、（メタ）アクリル酸−２−アジリジニルエチルのようなアジリジン基含有重合性化合物；
アリルグリシジルエーテル、（メタ）アクリル酸グリシジルエーテル、（メタ）アクリル酸−２−エチルグリシジルエーテルのようなエポキシ基含有ビニルモノマー；
（メタ）アクリル酸−２−ヒドロキシエチル、（メタ）アクリル酸−２−ヒドロキシプロピル、（メタ）アクリル酸とポリプロピレングリコールまたはポリエチレングリコールとのモノエステル、ラクトン類と（メタ）アクリル酸−２−ヒドロキシエチルとの付加物のようなヒドロキシル基含有ビニルモノマー；
フッ素置換（メタ）アクリル酸アルキルエステルのような含フッ素ビニルモノマー；
無水マレイン酸、無水イタコン酸等の酸無水物基含有モノマー；
スチレン、α−メチルスチレン、ビニルトルエン等の芳香族ビニル化合物系モノマー；
２−クロルエチルビニルエーテル、モノクロロ酢酸ビニルのような反応性ハロゲン含有ビニルモノマー；
（メタ）アクリルアミド、Ｎ−イソプロピル（メタ）アクリルアミド、Ｎ−ブチル（メタ）アクリルアミド、Ｎ，Ｎ−ジエチル（メタ）アクリルアミド、Ｎ，Ｎ−ジメチル（メタ）アクリルアミド、Ｎ−メチロール（メタ）アクリルアミド、Ｎ−エチロール（メタ）アクリルアミド、Ｎ−メチロールプロパン（メタ）アクリルアミド、Ｎ−メトキシエチル（メタ）アクリルアミド、Ｎ−ブトキシメチル（メタ）アクリルアミド、Ｎ−アクリロイルモルホリンのようなアミド基含有ビニルモノマー；
Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシヘキサメチレンスクシンイミド等のスクシンイミド系モノマー；
Ｎ−シクロヘキシルマレイミド、Ｎ−イソプロピルマレイミド、Ｎ−ラウリルマレイミド、Ｎ−フェニルマレイミド等のマレイミド系モノマー；
Ｎ−メチルイタコンイミド、Ｎ−エチルイタコンイミド、Ｎ−ブチルイタコンイミド、Ｎ−オクチルイタコンイミド、Ｎ−２−エチルへキシルイタコンイミド、Ｎ−シクロへキシルイタコンイミド、Ｎ−ラウリルイタコンイミド等のイタコンイミド系モノマー；
Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−（メタ）アクリロイル−２−ピロリドン、Ｎ−（メタ）アクリロイルピペリジン、Ｎ−（メタ）アクリロイルピロリジン、Ｎ−ビニルモルホリン、Ｎ−ビニルピラゾール、Ｎ−ビニルイソオキサゾール、Ｎ−ビニルチアゾール、Ｎ−ビニルイソチアゾール、Ｎ−ビニルピリダジン等の窒素含有複素環系モノマー；
Ｎ−ビニルカルボン酸アミド類；
Ｎ−ビニルカプロラクタム等のラクタム系モノマー；
（メタ）アクリロニトリル等のシアノアクリレートモノマー；
（メタ）アクリル酸アミノエチル、（メタ）アクリル酸Ｎ，Ｎ−ジメチルアミノエチル、（メタ）アクリル酸Ｎ，Ｎ−ジメチルアミノエチル、（メタ）アクリル酸ｔ−ブチルアミノエチル等の（メタ）アクリル酸アミノアルキル系モノマー；
シクロヘキシルマレイミド、イソプロピルマレイミド等のイミド基含有モノマー；
２−イソシアナートエチル（メタ）アクリレート等のイソシアネート基含有モノマー；
ビニルトリメトキシシラン、γ−メタクリロキシプロピルトリメトキシシラン、アリルトリメトキシシラン、トリメトキシシリルプロピルアリルアミン、２−メトキシエトキシトリメトキシシランのような有機ケイ素含有ビニルモノマー；
（メタ）アクリル酸ヒドロキシエチル、（メタ）アクリル酸ヒドロキシプロピル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロへキシル）メチルメタクリレート等の（メタ）アクリル酸ヒドロキシアルキル等の水酸基含有モノマー；
（メタ）アクリル酸テトラヒドロフルフリル、フッ素原子含有（メタ）アクリレート、シリコーン（メタ）アクリレート等の複素環、ハロゲン原子、ケイ素原子等を有するアクリル酸エステル系モノマー；
イソプレン、ブタジエン、イソブチレン等のオレフィン系モノマー；
メチルビニルエーテル、エチルビニルエーテル等のビニルエーテル系モノマー；
エチレン、ブタジエン、イソプレン、イソブチレン等のオレフィンまたはジエン類；
ビニルアルキルエーテル等のビニルエーテル類；
塩化ビニル；
その他、ビニル基を重合したモノマー末端にラジカル重合性ビニル基を有するマクロモノマー類
等を挙げることができる。これらのモノマーは、単独であるいは組み合わせて前記（メタ）アクリル酸エステルと共重合させることができる。
【００５９】
本実施形態のアクリル系粘着剤組成物において、（メタ）アクリル系重合体（Ｂ）としては、例えば、シクロヘキシルメタクリレート（ＣＨＭＡ）とイソブチルメタクリレート（ＩＢＭＡ）の共重合体、シクロヘキシルメタクリレート（ＣＨＭＡ）とイソボルニルメタクリレート（ＩＢＸＭＡ）の共重合体、シクロヘキシルメタクリレート（ＣＨＭＡ）とアクリロイルモルフォリン（ＡＣＭＯ）の共重合体、シクロヘキシルメタクリレート（ＣＨＭＡ）とジエチルアクリルアミド（ＤＥＡＡ）の共重合体、１−アダマンチルメタクリレート（ＡＤＭＡ）とメチルメタクリレート（ＭＭＡ）の共重合体、ジシクロペンタニルメタクリレート（ＤＣＰＭＡ）とメチルメタクリレート（ＭＭＡ）の共重合体、イソボルニルメタクリレート（ＩＢＸＭＡ）とメチルメタクリレート（ＭＭＡ）の共重合体、ジシクロペンタニルメタクリレート（ＤＣＰＭＡ）、ジシクロペンタニルアクリレート（ＤＣＰＡ）、シクロヘキシルメタクリレート（ＣＨＭＡ）、イソボルニルメタクリレート（ＩＢＸＭＡ）、イソボルニルアクリレート（ＩＢＸＡ）の各単独重合体等を挙げることができる。
【００６０】
また、（メタ）アクリル系重合体（Ｂ）としては、ｔ−ブチル（メタ）アクリレートのようなアルキル基が分岐構造を持った（メタ）アクリレート、シクロヘキシル（メタ）アクリレートや（メタ）アクリル酸イソボルニルのような（メタ）アクリル酸の脂環式アルコールとのエステル、（メタ）アクリル酸フェニルや（メタ）アクリル酸ベンジルのような（メタ）アクリル酸アリールエステルなどの環状構造を持った（メタ）アクリレートに代表される、比較的嵩高い構造を有するアクリル系モノマーをモノマー単位として含んでいることが好ましい。このような嵩高い構造を（メタ）アクリル系重合体（Ｂ）に持たせることで、アクリル系粘着剤組成物の接着性をさらに向上させることができる。特に嵩高さという点で環状構造をもったものは効果が高く、環を複数含有したものはさらに効果が高い。また、（メタ）アクリル系重合体（Ｂ）の合成の際や粘着剤組成物作製の際にＵＶ重合を採用する場合には、重合阻害を起こしにくいという点で、飽和結合を有したものが好ましく、アルキル基が分岐構造を持った（メタ）アクリレート、あるいは脂環式アルコールとのエステルを、（メタ）アクリル系重合体（Ｂ）を構成するモノマーとして好適に用いることができる。
【００６１】
さらに、（メタ）アクリル系重合体（Ｂ）は、例えば、三環以上の脂環式構造を有するアクリル系モノマーをモノマー単位として含んでいてもよい。三環以上の脂環式構造のようなより嵩高い構造を（メタ）アクリル系重合体（Ｂ）に持たせることで、アクリル系粘着剤組成物の接着性をより向上させることができる。特に、ポリプロピレンなどの非極性被着体に対する接着性をより顕著に向上させることができる。（メタ）アクリル系重合体（Ｂ）は、この三環以上の脂環式構造を有するアクリル系モノマーの単独重合体であってもよく、あるいは三環以上の脂環式構造を有するアクリル系モノマーと前記（メタ）アクリル酸エステルモノマー、または共重合性モノマーとの共重合体であってもよい。
【００６２】
アクリル系モノマーは、たとえば、下記一般式（３）で表される（メタ）アクリル酸エステルである。
ＣＨ２＝Ｃ（Ｒ４）ＣＯＯＲ５      （３）
［式（３）中、Ｒ４は、水素原子またはメチル基であり、Ｒ５は、三環以上の脂環式構造を有する脂環式炭化水素基である］
【００６３】
脂環式炭化水素基は、橋かけ環構造等の立体構造を有することが好ましい。このように、橋かけ環構造を有する三環以上の脂環式構造を（メタ）アクリル系重合体（Ｂ）に持たせることで、アクリル系粘着剤組成物（アクリル系粘着テープ）の接着性をより向上させることができる。特に、ポリエチレンやポリプロピレンなどの低極性被着体に対する接着性をより顕著に向上させることができる。橋かけ環構造を有する脂環式炭化水素基としては、たとえば、下記式（３ａ）で表されるジシクロペンタニル基、下記式（３ｂ）で表されるジシクロペンテニル基、下記式（３ｃ）で表されるアダマンチル基、下記式（３ｄ）で表されるトリシクロペンタニル基、下記式（３ｅ）で表されるトリシクロペンテニル基等を挙げることができる。なお、（メタ）アクリル系重合体（Ｂ）の合成の際や粘着剤組成物作製の際にＵＶ重合を採用する場合には、重合阻害を起こしにくいという点で、橋かけ環構造を有する三環以上の脂環式構造を持った（メタ）アクリル系モノマーの中でも特に、下記式（３ａ）で表されるジシクロペンタニル基や、下記式（３ｃ）で表されるアダマンチル基、下記式（３ｄ）で表されるトリシクロペンタニル基等の飽和構造を有した（メタ）アクリル系モノマーを（メタ）アクリル系重合体（Ｂ）を構成するモノマーとして好適に用いることができる。
【００６４】
【化３】
2011118183.tif 000005
【００６５】
また、このような橋かけ環構造を有する三環以上の脂環式構造を持つ（メタ）アクリル系モノマーの例としては、ジシクロペンタニルメタクリレート、ジシクロペンタニルアクリレート、ジシクロペンタニルオキシエチルメタクリレート、ジシクロペンタニルオキシエチルアクリレート、トリシクロペンタニルメタクリレート、トリシクロペンタニルアクリレート、１−アダマンチルメタクリレート、１−アダマンチルアクリレート、２−メチル−２−アダマンチルメタクリレート、２−メチル−２−アダマンチルアクリレート、２−エチル−２−アダマンチルメタクリレート、２−エチル−２−アダマンチルアクリレート等の（メタ）アクリル酸エステルを挙げることができる。この（メタ）アクリル系モノマーは、単独であるいは２種以上を組み合わせて使用することができる。
【００６６】
なお、本実施形態においては各種被着体に対する高接着性を実現する観点から、（メタ）アクリル系重合体（Ｂ）は、シクロヘキシル（メタ）アクリレートや（メタ）アクリル酸イソボルニルのような（メタ）アクリル酸の脂環式アルコールとのエステル、あるいは三環以上の脂環式構造を持つ（メタ）アクリル系モノマーを主成分とし、これにメタクリル酸メチルを共重合した（メタ）アクリル系重合体が特に好ましい。
【００６７】
さらに（メタ）アクリル系重合体（Ｂ）は、エポキシ基またはイソシアネート基と反応性を有する官能基が導入されていてもよい。このような官能基の例としては、水酸基、カルボキシル基、アミノ基、アミド基、メルカプト基を挙げることができ、（メタ）アクリル系重合体（Ｂ）を製造する際にこうした官能基を有するモノマーを使用することが好ましい。
【００６８】
（メタ）アクリル系重合体（Ｂ）の重量平均分子量は、１０００以上３００００未満、好ましくは１５００以上２００００未満、さらに好ましくは２０００以上１００００未満である。分子量が３００００以上であると、粘着テープにおける粘着力の向上効果が充分には得られない場合がある。また、１０００未満であると、低分子量となるため粘着テープの粘着力や保持特性の低下を引き起こす場合がある。
【００６９】
重量平均分子量の測定は、ＧＰＣ法によりポリスチレン換算して求めることができる。具体的には東ソー株式会社製のＨＰＬＣ８０２０に、カラムとしてＴＳＫｇｅｌＧＭＨ−Ｈ（２０）×２本を用いて、テトラヒドロフラン溶媒で流速約０．５ｍｌ／分の条件にて測定される。
【００７０】
（メタ）アクリル系重合体（Ｂ）の含有量は、アクリル系ポリマー（Ａ）１００重量部に対して２〜７０重量部であることが好ましく、５〜５０重量部であることがより好ましい。（メタ）アクリル系重合体（Ｂ）を７０重量部を超えて添加すると、本実施形態に係るアクリル系粘着剤組成物で形成した粘着剤層の弾性率が高くなり低温での接着性能が悪くなったり、室温においても粘着力を発現しなくなる場合がある。また、添加量が２部より少ない場合はその効果が得られない場合がある。
【００７１】
（メタ）アクリル系重合体（Ｂ）は、ガラス転移温度（Ｔｇ）が約２０℃以上３００℃以下、好ましくは約３０℃以上３００℃以下、さらに好ましくは約４０℃以上３００℃以下であることが望ましい。ガラス転移温度（Ｔｇ）が約２０℃未満であると粘着剤層の室温以上での凝集力が低下し、保持性能や高温接着性能が低下する場合がある。本実施形態において、（メタ）アクリル系重合体（Ｂ）として使用可能な代表的な材料のガラス転移温度を表１に示す。（メタ）アクリル系重合体（Ｂ）のガラス転移温度は、文献、カタログ等に記載された公称値であるか、あるいは、下記式（４）（Ｆｏｘ式）に基づいて計算された値である。
１／Ｔｇ＝Ｗ１／Ｔｇ１＋Ｗ２／Ｔｇ２＋・・・＋Ｗｎ／Ｔｇｎ            （４）
［式（４）中、Ｔｇは（メタ）アクリル系重合体（Ｂ）のガラス転移温度（単位：Ｋ）、Ｔｇｉ（ｉ＝１、２、・・・ｎ）はモノマーｉがホモポリマーを形成した際のガラス転移温度（単位：Ｋ）、Ｗｉ（ｉ＝１、２、・・・ｎ）はモノマーｉの全モノマー成分中の重量分率を表す。]
上記式（４）は、（メタ）アクリル系重合体（Ｂ）が、モノマー１、モノマー２、・・・、モノマーｎのｎ種類のモノマー成分から構成される場合の計算式である。
【００７２】
【表１】
2011118183.tif 000006
【００７３】
表１中の略語は以下の化合物を示す。
ＤＣＰＭＡ：ジシクロペンタニルメタクリレート
ＤＣＰＡ：ジシクロペンタニルアクリレート
ＩＢＸＭＡ：イソボルニルメタクリレート
ＩＢＸＡ：イソボルニルアクリレート
ＣＨＭＡ：シクロヘキシルメタクリレート
ＭＭＡ：メチルメタクリレート
ＡＤＭＡ：１―アダマンチルメタクリレート
ＡＤＡ：１―アダマンチルアクリレート
ＤＣＰＭＡ／ＩＢＸＭＡ４０：ＤＣＰＭＡ６０重量部とＩＢＸＭＡ４０重量部の共重合体
ＤＣＰＭＡ／ＭＭＡ４０：ＤＣＰＭＡ６０重量部とＭＭＡ４０重量部の共重合体
ＤＣＰＭＡ／ＭＭＡ６０：ＤＣＰＭＡ４０重量部とＭＭＡ６０重量部の共重合体
ＩＢＸＭＡ／ＭＭＡ６０：ＩＢＸＭＡ４０重量部とＭＭＡ６０重量部の共重合体
ＡＤＭＡ／ＭＭＡ４０：ＡＤＭＡ６０重量部とＭＭＡ４０重量部の共重合体
ＡＤＡ／ＭＭＡ４０：ＡＤＡ６０重量部とＭＭＡ４０重量部の共重合体
【００７４】
＜（メタ）アクリル系重合体（Ｂ）の作製方法＞
（メタ）アクリル系重合体（Ｂ）は、たとえば、上述した構造を有する（メタ）アクリル系モノマーを、溶液重合法やバルク重合法、乳化重合法、懸濁重合、塊状重合等により重合することで作製することができる。
【００７５】
＜（メタ）アクリル系重合体（Ｂ）の分子量の調整方法＞
（メタ）アクリル系重合体（Ｂ）の分子量を調整するためにその重合中に連鎖移動剤を用いることができる。使用する連鎖移動剤の例としては、オクチルメルカプタン、ｔ−ノニルメルカプタン、ドデシルメルカプタン、ｔ−ドデシルメルカプタン、メルカプトエタノール、α−チオグリセロール等のメルカプト基を有する化合物；チオグリコール酸、チオグリコール酸メチル、チオグリコール酸エチル、チオグリコール酸プロピル、チオグリコール酸ブチル、チオグリコール酸ｔ−ブチル、チオグリコール酸２−エチルヘキシル、チオグリコール酸オクチル、チオグリコール酸イソオクチル、チオグリコール酸デシル、チオグリコール酸ドデシル、エチレングリコールのチオグリコール酸エステル、ネオペンチルグリコールのチオグリコール酸エステル、ペンタエリスリトールのチオグリコール酸エステルが挙げられる。金属腐食性の観点から、特に好ましい連鎖移動剤としては、α−チオグリセロール、メルカプトエタノール、チオグリコール酸メチル、チオグリコール酸エチル、チオグリコール酸プロピル、チオグリコール酸ブチル、チオグリコール酸ｔ−ブチル、チオグリコール酸２−エチルヘキシル、チオグリコール酸オクチル、チオグリコール酸イソオクチルが挙げられる。
【００７６】
連鎖移動剤の使用量としては、特に制限されないが、通常、（メタ）アクリル系モノマー１００重量部に対して、連鎖移動剤を約０．１〜約２０重量部、好ましくは、約０．２〜約１５重量部、さらに好ましくは約０．３〜約１０重量部含有する。このように連鎖移動剤の添加量を調整することで、好適な分子量の（メタ）アクリル系重合体（Ｂ）を得ることができる。なお、連鎖移動剤は単独でまたは２種以上を組み合わせて使用することができる。
【００７７】
本実施形態に係るアクリル系粘着剤組成物は、上述したアクリル系ポリマー（Ａ）および（メタ）アクリル系重合体（Ｂ）を必須成分として含有し、粘着剤組成物の分野において一般的な各種の添加剤を任意成分として含有し得る。かかる任意成分としては、可塑剤、軟化剤、充填剤、着色剤（顔料、染料等）、酸化防止剤、シランカップリング剤、レベリング剤、安定剤、防腐剤等が例示される。このような添加剤は、従来公知のものを常法により使用することができる。
【００７８】
続いて、上述の組成を有する光学用アクリル系粘着剤組成物を含む粘着剤層を有する光学用アクリル系粘着テープ（あるいは光学用アクリル系粘着シート）の構造について説明する。
【００７９】
本実施形態に係る光学用アクリル系粘着テープは、光学用アクリル系粘着剤組成物を含む粘着剤層を備える。光学用アクリル系粘着テープは、かかる粘着剤層をシート状基材（支持体）の片面または両面に固定的に、すなわち当該基材から粘着剤層を分離する意図なく、設けた、いわゆる基材付き粘着テープであってもよく、あるいは該粘着剤層を、剥離ライナー（剥離紙、表面に剥離処理を施した樹脂シート等）のような剥離性を有する基材上に設けた、貼付時に粘着剤層を支持する基材が除去される形態である、いわゆる基材レス粘着テープであってもよい。ここでいう粘着テープの概念には、粘着シート、粘着ラベル、粘着フィルム等と称されるものが包含され得る。なお、粘着剤層は連続的に形成されたものに限定されず、例えば点状、ストライプ状等の規則的あるいはランダムなパターンに形成された粘着剤層であってもよい。
【００８０】
上記基材としては、例えば、
ポリプロピレンフィルム、エチレン−プロピレン共重合体フィルム、ポリエチレンテレフタレートフィルム、ポリエチレンナフタレートフィルム等のポリエステルフィルム、ポリ塩化ビニルフィルム等のプラスチックフィルム；
ポリウレタンフォーム、ポリエチレンフォーム等のフォーム基材；
クラフト紙、クレープ紙、和紙等の紙；
綿布、スフ布等の布；
ポリエステル不織布、ビニロン不織布等の不織布；
アルミニウム箔、銅箔等の金属箔；
等を、粘着テープの用途に応じて適宜選択して用いることができる。上記プラスチックフィルムとしては、無延伸フィルムおよび延伸（一軸延伸または二軸延伸）フィルムのいずれも使用可能である。また、基材のうち粘着剤層が設けられる面には、下塗剤の塗付、コロナ放電処理等の表面処理が施されていてもよい。基材の厚みは目的に応じて適宜選択できるが、一般的には概ね１０μｍ〜５００μｍ（典型的には１０μｍ〜２００μｍ）程度である。
【００８１】
粘着剤層は、光学用アクリル系粘着剤組成物の硬化層であり得る。すなわち、該粘着剤層は、光学用アクリル系粘着剤組成物を適当な基材に付与（例えば、塗布）した後、硬化処理を適宜施すことにより形成され得る。二種以上の硬化処理（乾燥、架橋、重合等）を行う場合、これらは、同時に、または多段階に行うことができる。部分重合物（アクリル系ポリマーシロップ）を用いた粘着剤組成物では、典型的には、上記硬化処理として、最終的な共重合反応が行われる（部分重合物を更なる共重合反応に供して完全重合物を形成する）。例えば、光硬化性の粘着剤組成物であれば、光照射が実施される。必要に応じて、架橋、乾燥等の硬化処理が実施されてもよい。例えば、光硬化性粘着剤組成物で乾燥させる必要がある場合は、乾燥後に光硬化を行うとよい。完全重合物を用いた粘着剤組成物では、典型的には、上記硬化処理として、必要に応じて乾燥（加熱乾燥）、架橋等の処理が実施される。
【００８２】
光学用アクリル系粘着剤組成物の塗付は、例えば、グラビアロールコーター、リバースロールコーター、キスロールコーター、ディップロールコーター、バーコーター、ナイフコーター、スプレーコーター等の慣用のコーターを用いて実施することができる。なお、基材付き粘着テープの場合、基材に粘着剤組成物を直接付与して粘着剤層を形成してもよく、剥離ライナー上に形成した粘着剤層を基材に転写してもよい。
【００８３】
粘着剤層の厚さは特に限定されないが、通常は、例えば約１０μｍ以上、好ましくは約２０μｍ以上、より好ましくは約３０μｍ以上とすることにより、良好な接着性能が実現され得る。例えば、粘着剤層の厚さを約１０〜２５０μｍ程度とすることが適当である。
【００８４】
本実施形態に係る光学用アクリル系粘着テープは、各種光学部材を、例えば液晶セルや光学用ポリエステルフィルム、タッチパネル部材などに貼り合せる用途に好適に用いられる。したがって、ここに示される技術には、光学用アクリル系粘着剤組成物を含む粘着剤層が光学部材に設けられた積層体が含まれる。この積層体は、典型的には、光学部材上の粘着剤層が剥離ライナーによって保護された態様をなす。このような粘着剤層が設けられた光学部材は、例えば、プラスチック製のカバーレンズパネル、ガラス、液晶セルの表面等に容易に貼り付けることができる。
【００８５】
上記光学部材とは、光学的特性（例えば、偏光性、光屈折性、光散乱性、光反射性、光透過性、光吸収性、光回折性、旋光性、視認性など）を有する部材をいう。光学部材としては、光学的特性を有する部材であれば特に限定されないが、例えば、表示装置（画像表示装置）や入力装置等の光学製品を構成する部材、またはこれらの機器（光学製品）に用いられる部材が挙げられ、例えば、偏光板、波長板、位相差板、光学補償フィルム、輝度向上フィルム、導光板、反射フィルム、反射防止フィルム、透明導電フィルム（ＩＴＯフィルムなど）、意匠フィルム、装飾フィルム、表面保護板、プリズム、レンズ、カラーフィルター、透明基板や、さらにはこれらが積層されている部材（これらを総称して「機能性フィルム」と称する場合がある）が挙げられる。なお、上記の「板」及び「フィルム」は、それぞれ板状、フィルム状、シート状等の形態を含むものとし、たとえば、「偏光フィルム」は、「偏光板」、「偏光シート」も含むものとする。また、「機能性フィルム」は「機能性板」、「機能性シート」を含むものとする。
【００８６】
光学部材上に粘着剤層を形成する方法は、基材上に粘着剤層を形成する場合と同様に、直接付与する方法や転写する方法を適宜採用することができる。典型的には、光学部材のベース面に、剥離ライナー上に形成した粘着剤層を転写する。
【００８７】
続いて、上述の光学用アクリル系粘着テープが用いられたタッチパネル付表示装置の構造について説明する。図１は、本実施形態に係る光学用アクリル系粘着テープが用いられた表示装置の一部分を示す概略断面図である。図２は、本実施形態に係る光学用アクリル系粘着テープが用いられた表示装置の一部分を示す概略断面図である。図３は、本実施形態に係る光学用アクリル系粘着テープが用いられた表示装置の一部分を示す概略断面図である。
【００８８】
図１に示すように、一例としての表示装置１０は、液晶ディスプレイ（ＬＣＤ）等のフラットパネルディスプレイであり、静電容量方式のタッチパネルが設けられている。具体的には、表示装置１０は画像表示パネル１１を有し、この画像表示パネル１１の表面に本実施形態に係る光学用アクリル系粘着テープ１２が積層されている。図１に示す光学用アクリル系粘着テープ１２は、粘着剤層のみからなる基材レス両面粘着テープである。光学用アクリル系粘着テープ１２上には、ガラス板１４が積層されている。ガラス板１４は、光学用アクリル系粘着テープ１２と接する表面と反対側の表面にＩＴＯ（Ｉｎｄｉｕｍ−Ｔｉｎ  Ｏｘｉｄｅ：インジウムとすずの酸化物）からなる透明導電膜１３が形成されており、透明導電膜１３およびガラス板１４によって静電容量方式のタッチパネルが構成されている。タッチパネルは、光学用アクリル系粘着テープ１２によって画像表示パネル１１に貼り合わされている。透明導電膜１３の表面には、本実施形態に係る光学用アクリル系粘着テープ１２が積層されている。この光学用アクリル系粘着テープ１２上には、ポリカーボネート板やアクリル板などからなる保護パネル１５が積層されている。保護パネル１５は、光学用アクリル系粘着テープ１２によって透明導電膜１３に貼り合わされている。
【００８９】
図２に示すように、他の例としての表示装置２０は、上述した表示装置１０と同様に、静電容量方式のタッチパネルを備え、表示装置１０におけるガラス板１４がＰＥＴフィルム２６に置き換わった構造を有する。すなわち、表示装置２０では、画像表示パネル２１の表面に、本実施形態に係る光学用アクリル系粘着テープ２２を介してＰＥＴフィルム２６が貼り合わされている。ＰＥＴフィルム２６の表面には透明導電膜２３が形成されており、透明導電膜２３およびＰＥＴフィルム２６によって静電容量方式のタッチパネルが構成されている。透明導電膜２３の表面には、光学用アクリル系粘着テープ２２を介して保護パネル２５が貼り合わされている。
【００９０】
本実施形態に係る光学用アクリル系粘着テープは、実質的に酸を含まないアクリル系ポリマー（Ａ）で形成されているため、透明導電膜１３，２３の表面に積層された状態において、透明導電膜１３，２３が腐食することを防ぐことができる。なお、本実施形態に係る光学用アクリル系粘着テープは、静電容量方式のタッチパネルにおいて、例えば、銀ペースト電極（高さ８〜１０μｍ）を設けた透明導電性ＰＥＴフィルムの表面上に、ポリメチルメタクリレート（ＰＭＭＡ）板を貼り合わせる際にも用いることができる。
【００９１】
図３に示すように、さらに他の例としての表示装置３０は、抵抗膜方式のタッチパネルが設けられている。具体的には、表示装置３０は、表面にＩＴＯからなる透明導電膜（図示せず）が形成された２枚の透明導電性ポリエチレンテレフタレート（ＰＥＴ）フィルム３３を有する。この２枚の透明導電性ＰＥＴフィルム３３は、導電層３４を間に挟んで、透明導電膜が形成された面同士が対向した状態で配置されている。一方の透明導電性ＰＥＴフィルム３３の外側には、意匠性の印刷を施したＰＥＴフィルム３１が、本実施形態に係る光学用アクリル系粘着テープ３２を介して貼り合わされている。また、他方の透明導電性ＰＥＴフィルム３３の外側には、例えば、ポリカーボネート板やアクリル板等からなる樹脂板３５が、光学用アクリル系粘着テープ３２を介して貼り合わされている。
【００９２】
以上説明したように、本実施形態に係る光学用アクリル系粘着剤組成物は、骨格中に窒素原子を有するビニル系モノマーをモノマー単位として含み、カルボキシル基含有モノマーを実質的に含まないアクリル系ポリマー（Ａ）と、重量平均分子量が１０００以上３００００未満の（メタ）アクリル系重合体（Ｂ）と、を含む。これにより、光学用アクリル系粘着剤組成物に高透明性と、高接着性と、低腐食性とを持たせることができる。
【実施例】
【００９３】
以下に、実施例に基づいて本発明を詳細に説明するが、本発明はこれらの実施例により何ら限定されるものではない。【００９４】
実施例１〜９、比較例１〜８に係る光学用アクリル系粘着剤組成物の成分を表２に示す。【００９５】
【表２】
2011118183.tif 000007
【００９６】
表２中の略語は以下の化合物を示す。
２ＥＨＡ：２−エチルヘキシルアクリレート
ＮＶＰ：Ｎ−ビニル−２−ピロリドン
２ＭＥＡ：２−メトキシエチルアクリレート
ＨＥＡＡ：Ｎ−ヒドロキシエチルアクリルアミド
ＨＥＡ：ヒドロキシエチルアクリレート
ＡＡ：アクリル酸
ＤＣＰＭＡ：ジシクロペンタニルメタクリレート
ＭＭＡ：メチルメタクリレート
ＡＤＭＡ：１―アダマンチルメタクリレート
ＩＢＸＭＡ：イソボルニルメタクリレート
ＤＣＰＭＡ低：ＤＣＰＭＡ（実施例１〜３，５〜８、比較例３）よりも低重合度のジシクロペンタニルメタクリレート
ＤＣＰＡ：ジシクロペンタニルアクリレート
ＣＨＭＡ：シクロヘキシルメタクリレート
ＩＢＸＡ：イソボルニルアクリレート【００９７】
（（Ｂ）成分としての（メタ）アクリル系重合体１（ＤＣＰＭＡ）の調整）
トルエン１００重量部、ジシクロペンタニルメタクリレート（ＤＣＰＭＡ）（商品名：ＦＡ−５１３Ｍ、日立化成工業株式会社製）１００重量部、および連鎖移動剤としてチオグリコール酸（ＧＳＨ酸）３重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１を得た。得られた（メタ）アクリル系重合体１のガラス転移温度は１７５℃、重量平均分子量は４６００であった。【００９８】
（（Ｂ）成分としての（メタ）アクリル系重合体２（ＤＣＰＭＡ／ＭＭＡ４０）の調整）
トルエン１００重量部、ジシクロペンタニルメタクリレート（ＤＣＰＭＡ）（商品名：ＦＡ−５１３Ｍ、日立化成工業株式会社製）６０重量部、メチルメタクリレート（ＭＭＡ）４０重量部、および連鎖移動剤としてチオグリコール酸（ＧＳＨ酸）３重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体２を得た。得られた（メタ）アクリル系重合体２のガラス転移温度は１４４℃、重量平均分子量は５５００であった。【００９９】
（（Ｂ）成分としての（メタ）アクリル系重合体３（ＤＣＰＭＡ／ＭＭＡ６０）の調整）
トルエン１００重量部、ジシクロペンタニルメタクリレート（ＤＣＰＭＡ）（商品名：ＦＡ−５１３Ｍ、日立化成工業株式会社製）４０重量部、メチルメタクリレート（ＭＭＡ）６０重量部、および連鎖移動剤としてチオグリコール酸（ＧＳＨ酸）３重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体３を得た。得られた（メタ）アクリル系重合体３のガラス転移温度は１３０℃、重量平均分子量は５４００であった。【０１００】
（（Ｂ）成分としての（メタ）アクリル系重合体４（ＤＣＰＭＡ低）の調整）
トルエン１００重量部、ジシクロペンタニルメタクリレート（ＤＣＰＭＡ）（商品名：ＦＡ−５１３Ｍ、日立化成工業株式会社製）１００重量部、および連鎖移動剤としてチオグリコール酸（ＧＳＨ酸）５重量部を４つ口フラスコに投入した。そして、７５℃にて窒素雰囲気下で１時間攪拌した後、熱重合開始剤としてアゾビスイソブチロニトリル０．２重量部を投入し、７５℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体４を得た。得られた（メタ）アクリル系重合体４のガラス転移温度は１７５℃、重量平均分子量は３０００であった。【０１０１】
（（Ｂ）成分としての（メタ）アクリル系重合体５（ＤＣＰＡ）の調整）
トルエン１００重量部、ジシクロペンタニルアクリレート（ＤＣＰＡ）（商品名：ＦＡ−５１３ＡＳ、日立化成工業株式会社製）１００重量部、および連鎖移動剤としてラウリルメルカプタン（ＬＳＨ）８重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体５を得た。得られた（メタ）アクリル系重合体５のガラス転移温度は１２０℃、重量平均分子量は３６００であった。【０１０２】
（（Ｂ）成分としての（メタ）アクリル系重合体６（ＡＤＭＡ／ＭＭＡ４０）の調整）
トルエン１００重量部、１―アダマンチルメタクリレート（ＡＤＭＡ）６０重量部、メチルメタクリレート（ＭＭＡ）４０重量部、および連鎖移動剤としてチオグリコール酸（ＧＳＨ酸）３重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体６を得た。得られた（メタ）アクリル系重合体６のガラス転移温度は１８０℃、重量平均分子量は７１００であった。【０１０３】
（（Ｂ）成分としての（メタ）アクリル系重合体７（ＩＢＸＭＡ／ＭＭＡ６０）の調整）
トルエン１００重量部、イソボルニルメタクリレート（ＩＢＸＭＡ）４０重量部、メチルメタクリレート（ＭＭＡ）６０重量部、および連鎖移動剤としてチオグリコール酸（ＧＳＨ酸）３重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体７を得た。得られた（メタ）アクリル系重合体７のガラス転移温度は１３０℃、重量平均分子量は５６００であった。【０１０４】
（（Ｂ）成分としての（メタ）アクリル系重合体８（ＣＨＭＡ）の調整）
トルエン１００重量部、シクロヘキシルメタクリレート（ＣＨＭＡ）１００重量部、および連鎖移動剤として２−メルカプトエタノール（チオグリコール、ＧＳＨ）３重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体８を得た。得られた（メタ）アクリル系重合体８のガラス転移温度は６６℃、重量平均分子量は３７００であった。【０１０５】
（（Ｂ）成分としての（メタ）アクリル系重合体９（ＩＢＸＭＡ）の調整）
トルエン１００重量部、イソボルニルメタクリレート（ＩＢＸＭＡ）１００重量部、および連鎖移動剤として２−メルカプトエタノール（チオグリコール、ＧＳＨ）３重量部を４つ口フラスコに投入した。そして、７０℃にて窒素雰囲気下で１時間攪拌した後、熱重合開始剤としてアゾビスイソブチロニトリル０．２部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体９を得た。得られた（メタ）アクリル系重合体９のガラス転移温度は１７３℃、重量平均分子量は３１００であった。【０１０６】
（（Ｂ）成分としての（メタ）アクリル系重合体１０（ＩＢＸＡ）の調整）
トルエン１００重量部、イソボルニルアクリレート（ＩＢＸＡ）１００重量部、および連鎖移動剤として２−メルカプトエタノール（チオグリコール、ＧＳＨ）３重量部を４つ口フラスコに投入した。そして、７０℃にて窒素雰囲気下で１時間攪拌した後、熱重合開始剤としてアゾビスイソブチロニトリル０．２部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１０を得た。得られた（メタ）アクリル系重合体１０のガラス転移温度は９７℃、重量平均分子量は３３００であった。【０１０７】
（（Ｂ）成分としての（メタ）アクリル系重合体１１（ＤＣＰＭＡ／ＭＭＡ４０）の調整）
トルエン１００重量部、ジシクロペンタニルメタクリレート（ＤＣＰＭＡ）（商品名：ＦＡ−５１３Ｍ、日立化成工業株式会社製）６０重量部、メチルメタクリレート（ＭＭＡ）４０重量部、および連鎖移動剤としてチオグリコール酸メチル（ＴＧＡＭ）４．５重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１１を得た。得られた（メタ）アクリル系重合体１１のガラス転移温度は１４４℃、重量平均分子量は２８００であった。【０１０８】
（（Ｂ）成分としての（メタ）アクリル系重合体１２（ＤＣＰＭＡ／ＭＭＡ４０）の調整）
トルエン１００重量部、ジシクロペンタニルメタクリレート（ＤＣＰＭＡ）（商品名：ＦＡ−５１３Ｍ、日立化成工業株式会社製）６０重量部、メチルメタクリレート（ＭＭＡ）４０重量部、および連鎖移動剤としてチオグリコール酸エチル（ＴＧＡＥ）５重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１２を得た。得られた（メタ）アクリル系重合体１２のガラス転移温度は１４４℃、重量平均分子量は３１００であった。【０１０９】
（（Ｂ）成分としての（メタ）アクリル系重合体１３（ＤＣＰＭＡ／ＭＭＡ４０）の調整）
トルエン１００重量部、ジシクロペンタニルメタクリレート（ＤＣＰＭＡ）（商品名：ＦＡ−５１３Ｍ、日立化成工業株式会社製）６０重量部、メチルメタクリレート（ＭＭＡ）４０重量部、および連鎖移動剤としてα−チオグリセロール（ＴＧＲ）３．５重量部を４つ口フラスコに投入した。そして、７０℃にて窒素雰囲気下で１時間攪拌した後、熱重合開始剤としてアゾビスイソブチロニトリル０．２重量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１３を得た。得られた（メタ）アクリル系重合体１３のガラス転移温度は１４４℃、重量平均分子量は４３００であった。【０１１０】
（（Ａ）成分としてのアクリル系ポリマーシロップ１（２ＥＨＡ／ＮＶＰ＝８６／１４）の調整）
２−エチルヘキシルアクリレート（２ＥＨＡ）８６重量部、Ｎ−ビニル−２−ピロリドン（ＮＶＰ）１４重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約１１重量％の部分重合物（アクリル系ポリマーシロップ１）を得た。【０１１１】
（（Ａ）成分としてのアクリル系ポリマーシロップ２（２ＥＨＡ／２ＭＥＡ／ＮＶＰ／ＨＥＡＡ／ＨＥＡ＝７０／１０／８／２／１０）の調整）
２−エチルヘキシルアクリレート（２ＥＨＡ）７０重量部、２−メトキシエチルアクリレート（２ＭＥＡ）１０重量部、Ｎ−ビニル−２−ピロリドン（ＮＶＰ）８重量部、Ｎ―ヒドロキシエチルアクリルアミド（ＨＥＡＡ）２重量部、ヒドロキシエチルアクリレート（ＨＥＡ）１０重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約１０重量％の部分重合物（アクリル系ポリマーシロップ２）を得た。【０１１２】
（（Ａ）成分としてのアクリル系ポリマーシロップ３（２ＥＨＡ／ＮＶＰ／ＨＥＡ＝７８／１８／４）の調整）
２−エチルヘキシルアクリレート（２ＥＨＡ）７８重量部、Ｎ−ビニル−２−ピロリドン（ＮＶＰ）１８重量部、ヒドロキシエチルアクリレート（ＨＥＡ）４重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約１０重量％の部分重合物（アクリル系ポリマーシロップ３）を得た。【０１１３】
（（Ａ）成分としてのアクリル系ポリマーシロップ４（２ＥＨＡ／ＮＶＰ／ＨＥＡ）＝７０／１６／１４）の調整）
２−エチルヘキシルアクリレート（２ＥＨＡ）７０重量部、Ｎ−ビニル−２−ピロリドン（ＮＶＰ）１６重量部、ヒドロキシエチルアクリレート（ＨＥＡ）１４重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約１０重量％の部分重合物（アクリル系ポリマーシロップ４）を得た。【０１１４】
（アクリル系ポリマーシロップ５（２ＥＨＡ／ＡＡ＝９４／６）の調整）
２−エチルヘキシルアクリレート（２ＥＨＡ）９４重量部、アクリル酸（ＡＡ）６重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約８重量％の部分重合物（アクリル系ポリマーシロップ５）を得た。【０１１５】
（（Ａ）成分としてのアクリル系ポリマーシロップ６（２ＥＨＡ／ＮＶＰ／ＨＥＡ）＝６７／１５／１８）の調整）
２−エチルヘキシルアクリレート（２ＥＨＡ）６７重量部、Ｎ−ビニル−２−ピロリドン（ＮＶＰ）１５重量部、ヒドロキシエチルアクリレート（ＨＥＡ）１８重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約１０重量％の部分重合物（アクリル系ポリマーシロップ６）を得た。【０１１６】
（（Ａ）成分としてのアクリル系ポリマーシロップ７（２ＥＨＡ／ＮＶＰ／ＨＥＡ／４−ＨＢＡ）＝６７／１５／３／１５）の調整）
２−エチルヘキシルアクリレート（２ＥＨＡ）６７重量部、Ｎ−ビニル−２−ピロリドン（ＮＶＰ）１５重量部、ヒドロキシエチルアクリレート（ＨＥＡ）３重量部、４−ヒドロキシブチルアクリレート（４−ＨＢＡ）１５重量部、光重合開始剤（商品名：イルガキュア１８４、チバスペシャルティケミカルズ社製）０．０５重量部、および光重合開始剤（商品名：イルガキュア６５１、チバスペシャルティケミカルズ社製）０．０５重量部を４つ口フラスコに投入した。そして、混合物を窒素雰囲気下で紫外線に曝露して部分的に光重合させることによって、重合率約１０重量％の部分重合物（アクリル系ポリマーシロップ７）を得た。【０１１７】
（実施例１）
（光学用アクリル系粘着剤組成物の調整）
上述したアクリル系ポリマーシロップ１の１００重量部に、上述した（メタ）アクリル系重合体１を２０重量部、およびトリメチロールプロパントリアクリレート０．１重量部を添加した後、これらを均一に混合してアクリル系粘着剤組成物を調製した。【０１１８】
（粘着剤層シートの作製）
片面をシリコーンで剥離処理した厚さ３８μｍのポリエステルフィルム（商品名：ＭＲＦ、三菱化学ポリエステル株式会社製）の剥離処理面に、上述したアクリル系粘着剤組成物を最終的な厚みが５０μｍになるように塗布して塗布層を形成した。次いで、塗布されたアクリル系粘着剤組成物の表面に、片面をシリコーンで剥離処理した厚さ３８μｍのポリエステルフィルム（商品名：ＭＲＮ、三菱化学ポリエステル株式会社製）を、当該フィルムの剥離処理面が塗布層側になるようにして被覆した。これにより、光学用アクリル系粘着剤組成物の塗布層（粘着剤層）を酸素から遮断した。このようにして得られた粘着剤層シートに、ブラックライトランプ（株式会社東芝製）を用いて照度５ｍＷ／ｃｍ２（約３５０ｎｍに最大感度をもつトプコンＵＶＲ−Ｔ１で測定）の紫外線を３６０秒間照射した。このようにして得られた光学用アクリル系粘着剤組成物からなる粘着剤層のゲル分率は、６５．２重量％であった。粘着剤層の両面に被覆されたポリエステルフィルムは、剥離ライナーとして機能する。【０１１９】
（実施例２）
上述したアクリル系ポリマーシロップ１の１００重量部に、上述した（メタ）アクリル系重合体１を１０重量部、トリメチロールプロパントリアクリレート０．０８重量部を添加したこと以外は実施例１と同様にして、光学用アクリル系粘着剤組成物および粘着剤層シートを得た。得られた粘着剤層のゲル分率は、７３．５重量％であった。【０１２０】
（実施例３）
上述したアクリル系ポリマーシロップ２の１００重量部に、上述した（メタ）アクリル系重合体２を３０重量部、トリメチロールプロパントリアクリレート０．２重量部を添加したこと以外は実施例１と同様にして、光学用アクリル系粘着剤組成物および粘着剤層シートを得た。得られた粘着剤層のゲル分率は、６１．８重量％であった。【０１２１】
（実施例４）
上述したアクリル系ポリマーシロップ３の１００重量部に、上述した（メタ）アクリル系重合体６を２０重量部、トリメチロールプロパントリアクリレート０．１８重量部を添加したこと以外は実施例１と同様にして、光学用アクリル系粘着剤組成物および粘着剤層シートを得た。得られた粘着剤層のゲル分率は、７４．６重量％であった。【０１２２】
（実施例５）
上述したアクリル系ポリマーシロップ３の１００重量部に、上述した（メタ）アクリル系重合体２を２０重量部、トリメチロールプロパントリアクリレート０．１８重量部を添加したこと以外は実施例１と同様にして、光学用アクリル系粘着剤組成物および粘着剤層シートを得た。得られた粘着剤層のゲル分率は、７５．３重量％であった。【０１２３】
（実施例６）
上述したアクリル系ポリマーシロップ４の１００重量部に、上述した（メタ）アクリル系重合体２を１０重量部、トリメチロールプロパントリアクリレート０．１４重量部を添加したこと以外は実施例１と同様にして、光学用アクリル系粘着剤組成物および粘着剤層シートを得た。得られた粘着剤層のゲル分率は、７９．９重量％であった。【０１２４】
（実施例７）
上述したアクリル系ポリマーシロップ４の１００重量部に、上述した（メタ）アクリル系重合体２を１５重量部、トリメチロールプロパントリアクリレート０．１６重量部を添加したこと以外は実施例１と同様にして、光学用アクリル系粘着剤組成物および粘着剤層シートを得た。得られた粘着剤層のゲル分率は、７５．１重量％であった。【０１２５】
（実施例８）
上述したアクリル系ポリマーシロップ４の１００重量部に、上述した（メタ）アクリル系重合体３を２０重量部、トリメチロールプロパントリアクリレート０．２２重量部を添加したこと以外は実施例１と同様にして、光学用アクリル系粘着剤組成物および粘着剤層シートを得た。得られた粘着剤層のゲル分率は、７０．５重量％であった。【０１２６】
（実施例９）
上述したアクリル系ポリマーシロップ４の１００重量部に、上述した（メタ）アクリル系重合体７を２０重量部、トリメチロールプロパントリアクリレート０．１８重量部を添加したこと以外は実施例１と同様にして、光学用アクリル系粘着剤組成物および粘着剤層シートを得た。得られた粘着剤層のゲル分率は、７０．１重量％であった。【０１２７】
（実施例１０）
上述したアクリル系ポリマーシロップ６の１００重量部に、上述した（メタ）アクリル系重合体１１を５重量部、トリメチロールプロパントリアクリレート０．１１重量部、γ−グリシドキシプロピルトリメトキシシラン（ＫＢＭ−４０３）を０．３重量部添加したこと以外は実施例１と同様にして、光学用アクリル系粘着剤組成物および粘着剤層シートを得た。得られた粘着剤層のゲル分率は、８９．０重量％であった。【０１２８】
（実施例１１）
上述したアクリル系ポリマーシロップ６の１００重量部に、上述した（メタ）アクリル系重合体１２を３重量部、トリメチロールプロパントリアクリレート０．１１重量部、γ−グリシドキシプロピルトリメトキシシラン（ＫＢＭ−４０３）を０．３重量部添加したこと以外は実施例１と同様にして、光学用アクリル系粘着剤組成物および粘着剤層シートを得た。得られた粘着剤層のゲル分率は、９０．２重量％であった。【０１２９】
（実施例１２）
上述したアクリル系ポリマーシロップ６の１００重量部に、上述した（メタ）アクリル系重合体１３を４重量部、トリメチロールプロパントリアクリレート０．１４重量部、γ−グリシドキシプロピルトリメトキシシラン（ＫＢＭ−４０３）を０．３重量部添加したこと以外は実施例１と同様にして、光学用アクリル系粘着剤組成物および粘着剤層シートを得た。得られた粘着剤層のゲル分率は、８８．８重量％であった。【０１３０】
（実施例１３）
上述したアクリル系ポリマーシロップ６の１００重量部に、上述した（メタ）アクリル系重合体１３を５重量部、トリメチロールプロパントリアクリレート０．１１重量部、γ−グリシドキシプロピルトリメトキシシラン（ＫＢＭ−４０３）を１重量部添加したこと以外は実施例１と同様にして、光学用アクリル系粘着剤組成物および粘着剤層シートを得た。得られた粘着剤層のゲル分率は、８５．５重量％であった。【０１３１】
（実施例１４）
上述したアクリル系ポリマーシロップ７の１００重量部に、上述した（メタ）アクリル系重合体１３を５重量部、トリメチロールプロパントリアクリレート０．０４重量部、γ−グリシドキシプロピルトリメトキシシラン（ＫＢＭ−４０３）を０．３重量部添加したこと以外は実施例１と同様にして、光学用アクリル系粘着剤組成物および粘着剤層シートを得た。得られた粘着剤層のゲル分率は、８２．４重量％であった。【０１３２】
（比較例１）
上述したアクリル系ポリマーシロップ１の１００重量部に、トリメチロールプロパントリアクリレート０．０４重量部を添加したこと以外は実施例１と同様にして、光学用アクリル系粘着剤組成物および粘着剤層シートを得た。得られた粘着剤層のゲル分率は、６８．５重量％であった。【０１３３】
（比較例２）
上述したアクリル系ポリマーシロップ３の１００重量部に、トリメチロールプロパントリアクリレート０．０１５重量部を添加したこと以外は実施例１と同様にして、光学用アクリル系粘着剤組成物および粘着剤層シートを得た。得られた粘着剤層のゲル分率は、８０．８重量％であった。【０１３４】
（比較例３）
上述したアクリル系ポリマーシロップ５の１００重量部に、上述した（メタ）アクリル系重合体１を２０重量部、トリメチロールプロパントリアクリレート０．１４重量部を添加したこと以外は実施例１と同様にして、光学用アクリル系粘着剤組成物および粘着剤層シートを得た。得られた粘着剤層のゲル分率は、６１．７重量％であった。【０１３５】
（比較例４）
上述したアクリル系ポリマーシロップ５の１００重量部に、上述した（メタ）アクリル系重合体４を２０重量部、トリメチロールプロパントリアクリレート０．１８重量部を添加したこと以外は実施例１と同様にして、光学用アクリル系粘着剤組成物および粘着剤層シートを得た。得られた粘着剤層のゲル分率は、６２．１重量％であった。【０１３６】
（比較例５）
上述したアクリル系ポリマーシロップ５の１００重量部に、上述した（メタ）アクリル系重合体５を２０重量部、１，６−ヘキサンジオールジアクリレート０．１１重量部を添加したこと以外は実施例１と同様にして、光学用アクリル系粘着剤組成物および粘着剤層シートを得た。得られた粘着剤層のゲル分率は、６９．７重量％であった。【０１３７】
（比較例６）
上述したアクリル系ポリマーシロップ５の１００重量部に、上述した（メタ）アクリル系重合体８を２０重量部、１，６−ヘキサンジオールジアクリレート０．１１重量部を添加したこと以外は実施例１と同様にして、光学用アクリル系粘着剤組成物および粘着剤層シートを得た。得られた粘着剤層のゲル分率は、６７．７重量％であった。【０１３８】
（比較例７）
上述したアクリル系ポリマーシロップ５の１００重量部に、上述した（メタ）アクリル系重合体９を２０重量部、トリメチロールプロパントリアクリレート０．１重量部を添加したこと以外は実施例１と同様にして、光学用アクリル系粘着剤組成物および粘着剤層シートを得た。得られた粘着剤層のゲル分率は、６１．０重量％であった。【０１３９】
（比較例８）
上述したアクリル系ポリマーシロップ５の１００重量部に、上述した（メタ）アクリル系重合体１０を２０重量部、トリメチロールプロパントリアクリレート０．１重量部を添加したこと以外は実施例１と同様にして、光学用アクリル系粘着剤組成物および粘着剤層シートを得た。得られた粘着剤層のゲル分率は、６５．０重量％であった。【０１４０】
（試験方法）
［全光線透過率試験およびヘイズ試験（透明性評価）］
各実施例、および各比較例に係る粘着剤層シートの一方の剥離ライナー（ポリエステルフィルム）を剥がし、粘着面を厚さ０．８ｍｍのスライドガラス（品番Ｓ−１１１１：白縁磨、マツナミスライドガラス株式会社製）に貼り合わせた。次いで、粘着剤層シートの他方の剥離ライナー（ポリエステルフィルム）を剥がし、ヘイズメーター（（株）村上色彩技術研究所製）にて、粘着剤層シートとスライドガラスとを貼り合わせた構成での全光線透過率とヘイズを測定した。全光線透過率については、９０％以上であるものを良好（○）とし、９０％未満であるものを不良（×）とした。また、ヘイズについては、２未満であるものを良好（○）とし、２以上であるものを不良（×）とした。測定結果を表３に示す。【０１４１】
［耐発泡剥がれ性試験（接着性評価）］
各実施例、および各比較例に係る粘着剤層シートの一方の剥離ライナー（ポリエステルフィルム）を剥がし、粘着面を厚さ２ｍｍのアクリル板（アクリライト、三菱レイヨン株式会社製）に貼り合せた。次いで、粘着剤層シートの他方の剥離ライナー（ポリエステルフィルム）を剥がし、粘着面に厚さ１００μｍのポリエステルフィルム（商品名：Ａ４１００、東洋紡株式会社製）を貼り合せた。そして、得られた積層構造体を５０℃の温度環境下に１日間放置して十分になじませた後、８０℃の温度環境下で４日間放置し、発泡および剥がれの様子を観察した。発泡については、発生した泡の平均径が１ｍｍ未満であるものを良好（○）とし、１ｍｍ以上であるものを不良（×）とした。また、剥がれについては、剥がれが発生しなかったものを良好（○）とし、発生したものを不良（×）とした。測定結果を表３に示す。【０１４２】
［ＩＴＯフィルム抵抗値変化試験（腐食性評価）］
ＩＴＯフィルム抵抗値変化試験について、図４および図５を参照しながら説明する。図４は、図４は、ＩＴＯフィルム抵抗値変化試験に用いた測定サンプルを示す概略平面図である。図５は、図４のＡ−Ａ線に沿った概略断面図である。【０１４３】
まず、図４および図５に示すように、各実施例、および各比較例に係る粘着剤層シート１１２の一方の剥離ライナー（ポリエステルフィルム）（図示せず）を剥がし、粘着面に厚さ２５μｍのＰＥＴフィルム１１１（商品名：ルミラーＳ−１０  ＃２５、東レ株式会社製）を貼り合わせ、それを幅２０ｍｍ、長さ５０ｍｍの大きさに切断したものを試験片１１０とした。次いで、長さ７０ｍｍ、幅２５ｍｍの大きさを有し、ＩＴＯ膜１２１が一方の面に形成された導電性ＰＥＴフィルム１２０（商品名：エレクリスタ  Ｖ−２７０  ＴＦＭＰ、日東電工株式会社製）を用意した。そして、導電性ＰＥＴフィルム１２０のＩＴＯ膜１２１形成面の両端部に、１５ｍｍ幅で銀ペーストを塗布して、銀ペースト層１２２を形成した。次いで、粘着剤層シート１１２の他方の剥離ライナー（ポリエステルフィルム）（図示せず）を剥がし、粘着面をＩＴＯ膜１２１に貼り合わせることで、試験片１１０を導電性ＰＥＴフィルム１２０に貼り合わせた。このとき、試験片１１０の一部が両端の銀ペースト層１２２の一部を被覆するように、試験片１１０を導電性ＰＥＴフィルム１２０に貼り合わせた。【０１４４】
続いて、試験片１１０を導電性ＰＥＴフィルム１２０に貼り合わせた直後のＩＴＯ膜１２１の電気抵抗値を測定した。そして、２３℃の温度環境下で２４時間放置した後、温度６０℃、湿度９５％ＲＨの環境下で６日間放置した。その後、再びＩＴＯ膜１２１の電気抵抗値を測定した。ＩＴＯ膜１２１の電気抵抗値は、両端の銀ペースト部分１２２に電極を接続して、ミリオームハイテスタ  ３５４０（日置電気株式会社製）を用いて測定した。貼り合わせ直後の電気抵抗値を１００とした場合の６日後の電気抵抗値を算出し、抵抗値変化を評価した。得られた値が１２０以下であるものを良好（○）とし、１２０より大きな値であるものを不良（×）とした。測定結果を表３に示す。【０１４５】
【表３】
2011118183.tif 000008
【０１４６】
表３に示すように、比較例１〜８は、全光線透過率、ヘイズ、発泡、剥がれ、ＩＴＯ抵抗値変化の少なくとも１つが不良であった。これに対し、実施例１〜１４は、全てにおいて良好な結果が得られた。すなわち、いずれの実施例も、高透明性と、高接着性と、低腐食性とを兼ね備えていることが確認された。
【符号の説明】
【０１４７】
１０、２０、３０  表示装置、  １１、２１  画像表示パネル、  １２、２２、３２  光学用アクリル系粘着テープ、  １３、２３  透明導電膜、  １４  ガラス板、  １５、２５  保護パネル、  ２６  ＰＥＴフィルム、  ３１  ＰＥＴフィルム、  ３３  透明導電性ＰＥＴフィルム、  ３４  導電層、  ３５  樹脂板、  １１０  試験片、  １１１  ＰＥＴフィルム、  １１２  粘着剤層シート、  １２０  導電性ＰＥＴフィルム、  １２１  ＩＴＯ膜、  １２２  銀ペースト層。
【産業上の利用可能性】
【０１４８】
本発明は、光学用アクリル系粘着剤組成物および光学用アクリル系粘着テープに利用できる。
【図１】
2011118183.tif 000010
【図２】
2011118183.tif 000011
【図３】
2011118183.tif 000012
【図４】
2011118183.tif 000013
【図５】
2011118183.tif 000014
【国際調査報告】
2011118183.tif 000015
2011118183.tif 000016
2011118183.tif 000017
2011118183.tif 000018